【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
光触媒粒子およびポリオレフィンを含むポリオレフィンフィルムであって、該光触媒粒子がフィルム表面に存在し、表面張力が４２ｍＮ／ｍ以上であることを特徴とするポリオレフィンフィルム。
【請求項２】
大気下で１ヶ月保存した時の表面張力の低下が５％以下であることを特徴とする請求項１に記載のポリオレフィンフィルム。
【請求項３】
前記光触媒粒子が、一次粒子内にチタン−酸素−珪素結合が存在する混晶酸化物であることを特徴とする請求項１または２に記載のポリオレフィンフィルム。
【請求項４】
前記混晶酸化物のＢＥＴ比表面積Ａ[ｍ2／ｇ]に対するＳｉＯ2含有量Ｂ[質量％]の比Ｂ／Ａが０．０２〜０．５であることを特徴とする請求項３に記載のポリオレフィンフィルム。
【請求項５】
前記混晶酸化物のＢＥＴ比表面積が１０〜２００ｍ2／ｇであることを特徴とする請求
項３または４に記載のポリオレフィンフィルム。
【請求項６】
前記混晶酸化物の平均一次粒子径が０．００８〜０．１５μｍであることを特徴とする請求項３〜５のいずれかに記載のポリオレフィンフィルム。
【請求項７】
前記混晶酸化物の５μｍ以上の粗粒の含有量が、該混晶酸化物の粉末全体に対して０．１質量％以下であることを特徴とする請求項３〜６のいずれかに記載のポリオレフィンフィルム。
【請求項８】
前記混晶酸化物がアナターゼ型酸化チタンを含むことを特徴とする請求項３〜７のいずれかに記載のポリオレフィンフィルム。
【請求項９】
前記混晶酸化物が、硫化水素を６０ｐｐｍ含有する５Ｌの乾燥空気中で、内径９ｃｍのガラスシャーレの底面に均一に敷かれた３．５ｇの該混晶酸化物の粉末に、ブラックライトで波長３６５ｎｍの紫外線強度が０．２５ｍＷ／ｃｍ2となるように光を照射したとき
、照射３０分後の硫化水素の分解率が７０％以上となるものであることを特徴とする請求
項３〜８のいずれかに記載のポリオレフィンフィルム。
【請求項１０】
有機系の防曇剤を含まないことを特徴とする請求項１〜９のいずれかに記載のポリオレフィンフィルム。
【請求項１１】
前記ポリオレフィンがポリプロピレンであることを特徴とする請求項１〜１０のいずれかに記載のポリオレフィンフィルム。
【請求項１２】
前記ポリオレフィンがポリエチレンであることを特徴とする請求項１〜１０のいずれかに記載のポリオレフィンフィルム。
【請求項１３】
光触媒粒子およびポリオレフィンを含む樹脂組成物を用意する工程と、該樹脂組成物をフィルム成形する工程と、該フィルムを表面張力が４２ｍＮ／ｍ以上となるように表面処理する工程とを含むことを特徴とするポリオレフィンフィルムの製造方法。
【請求項１４】
光触媒粒子およびポリオレフィンを含む樹脂組成物を用意する工程と、該樹脂組成物をフィルム成形する工程と、該フィルムを延伸する工程と、該延伸されたフィルムを表面張力が４２ｍＮ／ｍ以上となるように表面処理する工程とを含むことを特徴とするポリオレフィンフィルムの製造方法。
【請求項１５】
前記延伸が２軸延伸であることを特徴とする請求項１４に記載のポリオレフィンフィルムの製造方法。
【請求項１６】
前記表面処理がコロナ処理であることを特徴とする請求項１３〜１５のいずれかに記載のポリオレフィンフィルムの製造方法。
【請求項１７】
前記コロナ処理のエネルギー密度が１０Ｗ分／ｍ2〜１５０Ｗ分／ｍ2であることを特徴とする請求項１６に記載のポリオレフィンフィルムの製造方法。
【請求項１８】
前記光触媒粒子が、一次粒子内にチタン−酸素−珪素結合が存在する混晶酸化物であることを特徴とする請求項１３〜１７のいずれかに記載のポリオレフィンフィルムの製造方法。
【請求項１９】
前記混晶酸化物のＢＥＴ比表面積Ａ[ｍ2／ｇ]に対するＳｉＯ2含有量Ｂ[質量％]の比Ｂ／Ａが０．０２〜０．５であることを特徴とする請求項１８に記載のポリオレフィンフィルムの製造方法。
【請求項２０】
前記混晶酸化物のＢＥＴ比表面積が１０〜２００ｍ2／ｇであることを特徴とする請求
項１８または１９に記載のポリオレフィンフィルムの製造方法。
【請求項２１】
前記混晶酸化物の平均一次粒子径が０．００８〜０．１５μｍであることを特徴とする請求項１８〜２０のいずれかに記載のポリオレフィンフィルムの製造方法。
【請求項２２】
前記混晶酸化物の５μｍ以上の粗粒の含有量が、該混晶酸化物の粉末全体に対して０．１質量％以下であることを特徴とする請求項１８〜２１のいずれかに記載のポリオレフィンフィルムの製造方法。
【請求項２３】
前記混晶酸化物がアナターゼ型酸化チタンを含むことを特徴とする請求項１８〜２２のいずれかに記載のポリオレフィンフィルムの製造方法。
【請求項２４】
前記混晶酸化物が、硫化水素を６０ｐｐｍ含有する５Ｌの乾燥空気中で、内径９ｃｍのガラスシャーレの底面に均一に敷かれた３．５ｇの該混晶酸化物の粉末に、ブラックライトで波長３６５ｎｍの紫外線強度が０．２５ｍＷ／ｃｍ2となるように光を照射したとき
、照射３０分後の硫化水素の分解率が７０％以上となるものであることを特徴とする請求項１８〜２３のいずれかに記載のポリオレフィンフィルムの製造方法。
【請求項２５】
有機系の防曇剤の配合工程を含まないことを特徴とする請求項１３〜２４のいずれかに記載のポリオレフィンフィルムの製造方法。
【請求項２６】
請求項１〜１２のいずれかに記載のポリオレフィンフィルムを表面層として有することを特徴とする多層フィルム。
【手続補正２】
【補正対象書類名】明細書
【補正対象項目名】００１５
【補正方法】変更
【補正の内容】
【００１５】
（５）前記混晶酸化物のＢＥＴ比表面積が１０〜２００ｍ2／ｇであることを特徴とす
る（３）または（４）に記載のポリオレフィンフィルム。
（６）前記混晶酸化物の平均一次粒子径が０．００８〜０．１５μｍであることを特徴とする（３）〜（５）のいずれかに記載のポリオレフィンフィルム。
（７）前記混晶酸化物の５μｍ以上の粗粒の含有量が、該混晶酸化物の粉末全体に対して０．１質量％以下であることを特徴とする（３）〜（６）のいずれかに記載のポリオレフィンフィルム。
（８）前記混晶酸化物がアナターゼ型酸化チタンを含むことを特徴とする（３）〜（７）のいずれかに記載のポリオレフィンフィルム。
【手続補正３】
【補正対象書類名】明細書
【補正対象項目名】００１６
【補正方法】変更
【補正の内容】
【００１６】
（９）前記混晶酸化物が、硫化水素を６０ｐｐｍ含有する５Ｌの乾燥空気中で、内径９ｃｍのガラスシャーレの底面に均一に敷かれた３．５ｇの該混晶酸化物の粉末に、ブラックライトで波長３６５ｎｍの紫外線強度が０．２５ｍＷ／ｃｍ2となるように光を照射し
たとき、照射３０分後の硫化水素の分解率が７０％以上となるものであることを特徴とする（３）〜（８）のいずれかに記載のポリオレフィンフィルム。
【手続補正４】
【補正対象書類名】明細書
【補正対象項目名】００１７
【補正方法】変更
【補正の内容】
【００１７】
（１０）有機系の防曇剤を含まないことを特徴とする（１）〜（９）のいずれかに記載のポリオレフィンフィルム。
（１１）前記ポリオレフィンがポリプロピレンであることを特徴とする（１）〜（１０）のいずれかに記載のポリオレフィンフィルム。
【手続補正５】
【補正対象書類名】明細書
【補正対象項目名】００１８
【補正方法】変更
【補正の内容】
【００１８】
（１２）前記ポリオレフィンがポリエチレンであることを特徴とする（１）〜（１０）のいずれかに記載のポリオレフィンフィルム。
（１３）光触媒粒子およびポリオレフィンを含む樹脂組成物を用意する工程と、該樹脂組成物をフィルム成形する工程と、該フィルムを表面張力が４２ｍＮ／ｍ以上となるように表面処理する工程とを含むことを特徴とするポリオレフィンフィルムの製造方法。
【手続補正６】
【補正対象書類名】明細書
【補正対象項目名】００１９
【補正方法】変更
【補正の内容】
【００１９】
（１４）光触媒粒子およびポリオレフィンを含む樹脂組成物を用意する工程と、該樹脂組成物をフィルム成形する工程と、該フィルムを延伸する工程と、該延伸されたフィルムを表面張力が４２ｍＮ／ｍ以上となるように表面処理する工程とを含むことを特徴とするポリオレフィンフィルムの製造方法。
【手続補正７】
【補正対象書類名】明細書
【補正対象項目名】００２０
【補正方法】変更
【補正の内容】
【００２０】
（１５）前記延伸が２軸延伸であることを特徴とする（１４）に記載のポリオレフィンフ ィルムの製造方法。
（１６）前記表面処理がコロナ処理であることを特徴とする（１３）〜（１５）のいずれかに記載のポリオレフィンフィルムの製造方法。
【手続補正８】
【補正対象書類名】明細書
【補正対象項目名】００２１
【補正方法】変更
【補正の内容】
【００２１】
（１７）前記コロナ処理のエネルギー密度が１０Ｗ分／ｍ2〜１５０Ｗ分／ｍ2であることを特徴とする（１６）に記載のポリオレフィンフィルムの製造方法。
（１８）前記光触媒粒子が、一次粒子内にチタン−酸素−珪素結合が存在する混晶酸化物であることを特徴とする（１３）〜（１７）のいずれかに記載のポリオレフィンフィルムの製造方法。
【手続補正９】
【補正対象書類名】明細書
【補正対象項目名】００２２
【補正方法】変更
【補正の内容】
【００２２】
（１９）前記混晶酸化物のＢＥＴ比表面積Ａ[ｍ2／ｇ]に対するＳｉＯ2含有量Ｂ[質量
％]の比Ｂ／Ａが０．０２〜０．５であることを特徴とする（１８）に記載のポリオレフ
ィンフィルムの製造方法。
【手続補正１０】
【補正対象書類名】明細書
【補正対象項目名】００２３
【補正方法】変更
【補正の内容】
【００２３】
（２０）前記混晶酸化物のＢＥＴ比表面積が１０〜２００ｍ2／ｇであることを特徴と
する（１８）または（１９）に記載のポリオレフィンフィルムの製造方法。
（２１）前記混晶酸化物の平均一次粒子径が０．００８〜０．１５μｍであることを特徴とする（１８）〜（２０）のいずれかに記載のポリオレフィンフィルムの製造方法。
（２２）前記混晶酸化物の５μｍ以上の粗粒の含有量が、該混晶酸化物の粉末全体に対して０．１質量％以下であることを特徴とする（１８）〜（２１）のいずれかに記載のポリオレフィンフィルムの製造方法。
（２３）前記混晶酸化物がアナターゼ型酸化チタンを含むことを特徴とする（１８）〜（２２）のいずれかに記載のポリオレフィンフィルムの製造方法。
【手続補正１１】
【補正対象書類名】明細書
【補正対象項目名】００２４
【補正方法】変更
【補正の内容】
【００２４】
（２４）前記混晶酸化物が、硫化水素を６０ｐｐｍ含有する５Ｌの乾燥空気中で、内径９ｃｍのガラスシャーレの底面に均一に敷かれた３．５ｇの該混晶酸化物の粉末に、ブラックライトで波長３６５ｎｍの紫外線強度が０．２５ｍＷ／ｃｍ2となるように光を照射したとき、照射３０分後の硫化水素の分解率が７０％以上となるものであることを特徴とする（１８）〜（２３）のいずれかに記載のポリオレフィンフィルムの製造方法。
【手続補正１２】
【補正対象書類名】明細書
【補正対象項目名】００２５
【補正方法】変更
【補正の内容】
【００２５】
（２５）有機系の防曇剤の配合工程を含まないことを特徴とする（１３）〜（２４）のいずれかに記載のポリオレフィンフィルムの製造方法。
（２６）（１）〜（１２）のいずれかに記載のポリオレフィンフィルムを表面層として有することを特徴とする多層フィルム。